425 분자량 의 디 올 ( 8 g , 폴리프로필렌 글리콜 ) 을 DI 물 ( 50 mL ) 및 tert - 부틸 알콜 ( 2 mL ) 중 에 용해 시킴 으로써 제 3 용액 ( 용액 C ) 을 제조 하 였 다 . 용액 C ( PPG / 물 / tert - 부틸 알콜 혼합물 ) 를 5 분 동안 수성 슬러리 아연 헥사 시아노 코발 테이트 에 첨가 하 고 , 생성물 을 추가 10 분 동안 교반 하 였 다 . 혼합물 을 압력 하 에 여과 하 여 고체 를 단리 하 였 다 .